【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
少なくとも2種の希土類もしくはイットリウム遷移金属化合物を含んでいて、前記遷移金属化合物のそれぞれがRxT100-x-yMy(式中、Rは、1種以上の希土類、イットリウム、またはこれらの組み合わせ物から選択され;Tは、1種以上の遷移金属から選択され;Mは、第IIIA族、第IVA族、または第VA族における1種以上の元素から選択され;xは3〜18であり;yは0〜20である)という原子百分率にて規定される異方性のナノコンポジット希土類永久磁石であって、少なくとも2種の希土類もしくはイットリウム遷移金属化合物が、異なったタイプであるか、または異なったRを含有するか、またはその両方であり、異方性のナノコンポジット希土類永久磁石が、約1nm〜約1000nmの範囲の平均粒径を有し、約15MGOeより大きい最大エネルギー積を有し、そして約130℃〜約300℃の範囲の最高実用温度を有する、前記異方性のナノコンポジット希土類永久磁石。
【請求項２】
希土類もしくはイットリウム遷移金属化合物の少なくとも１種が1:5の原子比を有し、xが約3〜約18であり、yが0〜約20である、請求項1に記載のナノコンポジット希土類永久磁石。
【請求項３】
希土類もしくはイットリウム遷移金属化合物の少なくとも１種が1:7の原子比を有し、xが約3〜約14であり、yが0〜約20である、請求項1に記載のナノコンポジット希土類永久磁石。
【請求項４】
希土類もしくはイットリウム遷移金属化合物の少なくとも１種が2:17の原子比を有し、xが約3〜約12であり、yが0〜約20である、請求項1に記載のナノコンポジット希土類永久磁石。
【請求項５】
希土類もしくはイットリウム遷移金属化合物の少なくとも１種が2:14:1の原子比を有し、xが約3〜約15であり、yが約1〜約20である、請求項1に記載のナノコンポジット希土類永久磁石。
【請求項６】
希土類もしくはイットリウム遷移金属化合物の少なくとも１種が1:12の原子比を有し、xが約3〜約9であり、yが0〜約20である、請求項1に記載のナノコンポジット希土類永久磁石。
【請求項７】
少なくとも2種の希土類もしくはイットリウム遷移金属化合物を含んでいて、前記遷移金属化合物のそれぞれがRxT100-x-yMy(式中、Rは、1種以上の希土類、イットリウム、またはこれらの組み合わせ物から選択され;Tは、1種以上の遷移金属から選択され;Mは、第IIIA族、第IVA族、または第VA族における1種以上の元素から選択され;xは3〜18であり;yは0〜20である)という原子百分率にて規定される異方性のナノコンポジット希土類永久磁石であって、少なくとも2種の希土類もしくはイットリウム遷移金属化合物が、異なったタイプであるか、または異なったRを含有するか、またはその両方であり、異方性のナノコンポジット希土類永久磁石が、約1nm〜約1000nmの範囲の平均粒径を有し、約15MGOeより大きい最大エネルギー積を有し、そして約130℃〜約300℃の範囲の最高実用温度を有する前記異方性のナノコンポジット希土類永久磁石の製造法であって、
少なくとも2種の希土類もしくはイットリウム遷移金属の合金粉末を供給する工程、希土類もしくはイットリウム遷移金属の合金は、希土類もしくはイットリウム遷移金属化合物を含む;
少なくとも2種の希土類もしくはイットリウム遷移金属の合金粉末をブレンドする工程; 
少なくとも2種の希土類もしくはイットリウム遷移金属の合金粉末をホットプレスして、圧縮粉を形成する工程；および
圧縮粉を熱変形処理して、等方性のナノコンポジット希土類永久磁石を形成させる工程;
を含む前記製造法。
【請求項８】
ブレンドした希土類もしくはイットリウム遷移金属の合金粉末を500℃〜800℃の範囲の温度でホットプレスする、請求項７に記載の製造法。
【請求項９】
ブレンドした希土類もしくはイットリウム遷移金属の合金粉末を10kpsi(69MPa)〜40kpsi(276MPa)の範囲の圧力でホットプレスする、請求項７に記載の製造法。
【請求項１０】
等方性のナノコンポジット希土類永久磁石を700℃〜1000℃の範囲の温度にて熱変形処理する、請求項７に記載の製造法。
【請求項１１】
等方性のナノコンポジット希土類永久磁石を2kpsi(14MPa)〜30kpsi(207MPa)の範囲の圧力にて熱変形処理する、請求項７に記載の製造法。
【請求項１２】
等方性のナノコンポジット希土類永久磁石を10-4/秒〜10-2/秒の範囲の歪み速度にて熱変形処理する、請求項７に記載の製造法。
【請求項１３】
少なくとも2種の希土類もしくはイットリウム遷移金属化合物を含んでいて、前記遷移金属化合物のそれぞれがRxT100-x-yMy(式中、Rは、1種以上の希土類、イットリウム、またはこれらの組み合わせ物から選択され;Tは、1種以上の遷移金属から選択され;Mは、第IIIA族、第IVA族、または第VA族における1種以上の元素から選択され;xは3〜18であり;yは0〜20である)という原子百分率にて規定される異方性のナノコンポジット希土類永久磁石であって、少なくとも2種の希土類もしくはイットリウム遷移金属化合物が、異なったタイプであるか、または異なったRを含有するか、またはその両方であり、異方性のナノコンポジット希土類永久磁石が、約1nm〜約1000nmの範囲の平均粒径を有し、約15MGOeより大きい最大エネルギー積を有し、そして約130℃〜約300℃の範囲の最高実用温度を有する前記異方性のナノコンポジット希土類永久磁石の製造法であって、
少なくとも2種の希土類もしくはイットリウム遷移金属の合金粉末を供給する工程、希土類もしくはイットリウム遷移金属の合金は、希土類もしくはイットリウム遷移金属化合物を含む;
少なくとも2種の希土類もしくはイットリウム遷移金属の合金粉末をブレンドする工程;
ブレンドした希土類もしくはイットリウム遷移金属の合金を、対応する非晶質アモルファス合金の結晶化温度未満の温度で圧縮して、圧縮粉を作製する工程;および
圧縮粉を熱変形処理して、異方性のナノコンポジット希土類永久磁石を作製する工程;
を含む前記製造法。
【請求項１４】
圧縮粉を700℃〜1000℃の範囲の温度にて熱変形処理する、請求項13に記載の製造法。
【請求項１５】
圧縮粉を2kpsi(14MPa)〜30kpsi(207MPa)の範囲の圧力にて熱変形処理する、請求項13に記載の製造法。
【請求項１６】
圧縮粉を10-4/秒〜10-2/秒の範囲の歪み速度にて熱変形処理する、請求項13に記載の製造法。
【請求項１７】
少なくとも2種の希土類もしくはイットリウム遷移金属化合物を含んでいて、前記遷移金属化合物のそれぞれがRxT100-x-yMy(式中、Rは、1種以上の希土類、イットリウム、またはこれらの組み合わせ物から選択され;Tは、1種以上の遷移金属から選択され;Mは、第IIIA族、第IVA族、または第VA族における1種以上の元素から選択され;xは3〜18であり;yは0〜20である)という原子百分率にて規定される異方性のナノコンポジット希土類永久磁石であって、少なくとも2種の希土類もしくはイットリウム遷移金属化合物が、異なったタイプであるか、または異なったRを含有するか、またはその両方であり、異方性のナノコンポジット希土類永久磁石が、約1nm〜約1000nmの範囲の平均粒径を有し、約15MGOeより大きい最大エネルギー積を有し、そして約130℃〜約300℃の範囲の最高実用温度を有する前記異方性のナノコンポジット希土類永久磁石の製造法であって、
少なくとも2種の希土類もしくはイットリウム遷移金属の合金粉末を供給する工程、希土類もしくはイットリウム遷移金属の合金は、希土類もしくはイットリウム遷移金属化合物を含む;
少なくとも2種の希土類もしくはイットリウム遷移金属の合金粉末をブレンドする工程;および
ブレンドした合金を容器中で熱変形処理して、異方性のナノコンポジット希土類永久磁石を作製する工程;
を含む前記製造法。
【請求項１８】
ブレンドした合金を700℃〜1000℃の範囲の温度にて熱変形処理する、請求項17に記載の製造法。
【請求項１９】
ブレンドした合金を2kpsi(14MPa)〜30kpsi(207MPa)の範囲の圧力にて熱変形処理する、請求項 17 に記載の製造法。
【請求項２０】
ブレンドした合金を10-4/秒〜10-2/秒の範囲の歪み速度にて熱変形処理する、請求項17に記載の製造法。